(57)【要約】      （修正有）【課題】ｎ−オレフィンからオレフィンオリゴマーを製造するための方法の提供。【解決手段】二量体の製造方法であって、少なくとも１つのｎ−オレフィン又はｎ−オレフィンの混合物を含むフィード原料を、触媒層が、１００ｍ2／ｇ以上のメソ細孔性表面積、０．２〜３０重量％の間のアルミニウム含量、５０〜５００μモル／ｇの間の酸点の量、および非晶質ケイ酸アルミニウムおよびゼオライトを組み込んだメソ細孔性モレキュラーシーブからなる材料を有する固体酸触媒材料を含む触媒蒸留装置に通し、装置の上部において未反応ｎ−オレフィンをフィード原料と合体される副流として回収し、それによりｎ−オレフィンモノマーの５０〜９５％が１回より多く触媒層に接触することにより、該固体酸触媒の存在下において２５〜２００℃の間の範囲の温度と０．００１ミリバール〜５０バールの間の範囲の圧力で二量化されることを特徴とする二量体の製造方法。【選択図】なし【特許請求の範囲】
【請求項１】
二量体の製造方法であって、
Ｃ8−Ｃ30ｎ−オレフィンからなる群から選択される少なくとも１つのｎ−オレフィンまたはｎ−オレフィンの混合物を含むフィード原料が、
該フィード原料を、少なくとも１つの触媒層を含む触媒蒸留装置であって、該触媒層が、１００ｍ2／ｇ以上のメソ細孔性表面積、０．２〜３０重量％の間のアルミニウム含量、５０〜５００μモル／ｇの間の酸点の量、および非晶質ケイ酸アルミニウムおよびゼオライトを組み込んだメソ細孔性モレキュラーシーブからなる群から選択される材料を有する固体酸触媒材料を含む触媒蒸留装置に通すこと、
装置の上部において未反応ｎ−オレフィンをフィード原料と合体される副流として回収し、それによりｎ−オレフィンモノマーの５０〜９５％が１回より多く触媒層に接触すること
それにより、該固体酸触媒の存在下において２５〜２００℃の間の範囲の温度と０．００１ミリバール〜５０バールの間の範囲の圧力で二量化されること
を特徴とする二量体の製造方法。
【請求項２】
触媒蒸留装置が、少なくとも１つの触媒層を含む蒸留塔と反応器との組み合わせ物である請求項１記載の方法。
【請求項３】
触媒蒸留装置が、少なくとも１つの触媒層を含む１つ以上の付属反応器に接続されている蒸留塔を含んでなる請求項１記載の方法。
【請求項４】
フィード原料が１−デセン、デセンの混合物、１−ドデセン、ドデセンの混合物、１−ヘキサデセン、ヘキサデセンの混合物、１−テトラデセン、１−オクタデセン、オクタデセンの混合物、およびＣ20−Ｃ22１−オレフィンと、これらの混合物からなる群から選択される少なくとも１つのｎ−オレフィンを含むことを特徴とする請求項１〜３のいずれか１項に記載の方法。
【請求項５】
前記ゼオライトを組み込んだメソ細孔性モレキュラーシーブにおいて、メソ細孔性モレキュラーシーブが正規な分子構造のＭＣＭ−４１であることを特徴とする請求項１〜４のいずれか１項に記載の方法。
【請求項６】
触媒材料のメソ細孔性表面積が３００ｍ2／ｇ以上であることを特徴とする請求項１〜５のいずれか１項に記載の方法。
【請求項７】
触媒材料が３００ｍ2／ｇ以上のメソ細孔性表面積を持つ非晶質ケイ酸アルミニウムであることを特徴とする請求項１〜６のいずれか１項に記載の方法。
【請求項８】
副流の一部が蒸留塔または蒸留塔と反応器との組み合わせ物からこれらの上部において取り出されることを特徴とする請求項２〜７のいずれか１項に記載の方法。
【請求項９】
炭化水素の群から選択される溶剤または溶剤混合物がフィード原料に添加されることを特徴とする請求項１〜８のいずれか１項に記載の方法。
【請求項１０】
フィード原料が乾燥にかけられることを特徴とする請求項１〜９のいずれか１項に記載の方法。
【請求項１１】
二量化が５０〜１５０℃の間の範囲の温度と、０．５バール〜３０バールの間の範囲の圧力において行われることを特徴とする請求項１〜１０のいずれか１項に記載の方法。
【請求項１２】
フィード原料が１−デセンを含むことを特徴とする請求項１〜１１のいずれか１項に記載の方法。
【請求項１３】
フィード原料が１−ヘキサデセンを含むことを特徴とする請求項１〜１１のいずれか１項に記載の方法。
【請求項１４】
フィード原料が生物的な出発材料から製造される天然起源のオレフィンを含むことを特徴とする請求項１〜１１のいずれか１項に記載の方法。
【請求項１５】
蒸留が二量化の後で行われることを特徴とする請求項１〜１４のいずれか１項に記載の方法。
【請求項１６】
基油または基油成分の製造方法であって、請求項１〜１５のいずれか１項に記載の方法を行い、そして二量化反応生成物を水素化して基油または基油成分を生成することを特徴とする方法。
【請求項１７】
水素化が５バール〜１００バールの間の範囲の圧力と、１００〜４００℃の間の範囲の温度で水素化触媒の存在において行われることを特徴とする請求項１６記載の方法。
【請求項１８】
水素化が１０バール〜７０バールの間の範囲の圧力と、１５０〜２５０℃の間の範囲の温度で水素化触媒の存在において行われることを特徴とする請求項１６記載の方法。
【請求項１９】
蒸留が、水素化の後、または二量化および水素化の後に行われることを特徴とする請求項１７または１８記載の方法。
【発明の詳細な説明】
【技術分野】
【０００１】
本発明は、高グレードの基油の製造と、固体酸触媒を用いるｎ−オレフィンの選択的二量化とに関する。特に、本発明は、ｎ−オレフィンを触媒蒸留装置中で二量化し、続いて水素化して、ポリオレフィンを得る方法に関する。
【背景技術】
【０００２】
飽和オレフィン系オリゴマーは、高グレードの合成基油の重要な一群である。ＰＡＯとして知られているポリ−アルファオレフィンは、通常、均一系フリーデル・クラフツ触媒、たとえば三フッ化ホウ素（ＢＦ3）と促進剤の存在下、若干高いＢＦ3圧力と１００℃以下の温度でアルファオレフィンをオリゴマー化することにより製造される。水またはアルコールが通常促進剤としての役割を果たす。ＰＡＯ製造過程においては、通常、１−デセンをフィード原料として使用して、主としてフィード原料オレフィンの三量体と四量体が生成物として得られる。
【０００３】
基油は、デセンよりも重質のｎ−オレフィンを二量化することによっても製造され得る。ＢＦ3触媒を用いて、内部ｎ−オレフィン、通常、Ｃ15−Ｃ16ｎ−オレフィンを二量化することにより、ＰＩＯ（ポリ（内部オレフィン））群の基油が製造される。ＰＩＯ製造過程の生成物のうちで、二量体は、基油製造に特に好適なフィード原料である。
【０００４】
均一系触媒を用いるＰＡＯおよびＰＩＯ製造過程においては、触媒分離段階が常に必要である。
【０００５】
既知であるように、ｎ−オレフィンは、線状オレフィンまたは１つ以下の分岐を含む線状オレフィン、すなわち、僅かに分岐したオレフィンを指す。
【０００６】
オリゴマー化は、少なくとも１つのタイプの分子が相互に反応して、少なくとも３個の分子の分子量を足し合わせた分子量の増加を生じる反応を指す。オリゴマー化は、式
ｘＡ＋ｙＢ→ＡxＢy
により例示され得る。ここで、
ＡはＢと同一であるか、もしくは異なり、ｘは０または整数であり、ｙは０または整数であり、ｘ＋ｙ＞２であり、Σｘ＝ｎであり、Σｙ＝ｍであり、ＡおよびＢはオレフィン系分子であり、ｎおよびｍは整数である。用語「オリゴマー」は、単位の数が３〜１００の範囲である、少なくとも１つのタイプの単量体単位の反復性組み合わせを指す。
【０００７】
用語「二量化」は、少なくとも１つのタイプの分子が相互に反応して、少なくとも２個の分子の分子量を足し合わせた分子量の増加を生じる反応を指す。二量化は、式
Ａ＋Ｂ→ＡＢ
により例示され得る。ここで、ＡはＢと同一であるか、もしくは異なり、ＡとＢはオレフィン系分子である。用語「二量体」は、少なくとも１つのタイプの２つの単量体単位の組み合わせを指す。
【０００８】
用語「ポリオレフィン」は、少なくとも１つのタイプの少なくとも２つのオレフィン単量体単位を含む組み合わせを指す。
【０００９】
重質オレフィンを二量化するためのいくつかの代替の不均一系触媒がたとえば特許文献１、特許文献２、特許文献３、および特許文献４から知られている。所望の二量化反応に加えて、前記特許で開示されている前記不均一系酸触媒の使用は、フィード原料オレフィンの分解および異性化反応、ならびに重質オリゴマー、主として三量体および四量体の形成を生じるものであった。フィード原料オレフィンの特に有害な異性化反応は、二量化され得ない生成物、たとえばナフテンを生じる反応を含む。基油の達成可能な収率は、形成される分解生成物ならびに単量体オレフィンの異性化から生じるナフテンにより低下される。比較的有価なオレフィンが処理フィード原料として使用されるために、いかなる望ましくない副反応もこの方法の実行可能性に相当な影響を及ぼす。
【００１０】
特許文献２は、酸性カルシウム／モンモリロナイト触媒を用いるα−オレフィンの二量化を開示している。特許文献４は、１０と３０個の間の範囲の炭素数を含むアルファオレフィンまたはこれらの混合物をフィード原料として用いるアルファオレフィンのオリゴマー化法を開示している。この触媒は、３未満の拘束指数を有する結晶性触媒として特定される。拘束指数は触媒の生成物選択性の尺度である。例として、１−ヘキサデセン、１−テトラデセン、および１−オクタデセンがフィード原料として使用され、ＭＣＭ−２２、ＭＣＭ−５６、ＵＳＹ、ベータ、ＺＳＭ−１２、およびＷＯx／ＺｒＯ2が触媒として使用される。
【００１１】
上記特許文献２および特許文献４の例として、不均一系酸触媒を用いる重質オレフィンの二量化において達成される最高の転換率は、９２％および８７％である。明らかに１００％以下の転換率は、フィード原料オレフィンからのナフテンの形成に帰因され得る。特許文献２の実施例で得られる生成物は、基油生成物の性質に望ましくない、三量体と重質オリゴマーを合わせて４７％含有するものであった。二量体に対する選択性は、特許文献４で述べられている実施例においては高く（７０％）、高転換率（８７％）を有するが、多量の分解生成物（４％）が得られる。
【００１２】
用語「触媒蒸留」は、一般に、化学反応と生成物分離との組み合わせを指す。反応と生成物分離が不可分の方法で一緒に行われる。触媒蒸留装置は、通常、１つ以上の触媒域を組み込んだ蒸留塔を含んでなる。前記触媒域においては、蒸留塔の特定のレベルもしくはプレートからの流れを処理して、所望の反応生成物が得られる。その後、蒸留手段を用いて生成物流が分留される。前記触媒域が蒸留手段内もしくは外側に配置され得る。工業的な用途においては、触媒蒸留はエーテルの製造において使用されるが、前記方法は、たとえば、アルコールの脱水およびパラフィンの酸化に対しても知られている。
【００１３】
触媒蒸留の使用はオリゴマー化法でも知られている。特許文献５は、３〜１２個の炭素原子を有するアルファオレフィンを反応させるために、ルイス酸触媒を収めた蒸留塔に通すオリゴマー化法を開示している。触媒蒸留装置の温度は約１５０℃以下であり、通常の運転温度範囲は５０℃以下である。蒸留装置中で組み合わせ触媒が使用され、したがって蒸留装置への再循環の前にルイス酸を分離するためのユニットが装置の必須の部分である。
【００１４】
特許文献６は、炭化水素を重合させるために蒸留塔と付属反応器を含んでなる装置を開示している。この装置は、触媒蒸留における条件に類似の条件下で運転され得る。
【００１５】
特許文献７は、オレフィンをオリゴマー化するための方法および装置を開示している。この方法においては、Ｃ3−Ｃ20オレフィンまたはこれらの混合物が触媒蒸留系に通され、ここでフィード原料オレフィンを触媒と１５０℃以上の温度で接触させて、オリゴマーを含有する生成物が得られる。この方法で使用される触媒は、主に、ゼオライトからなり、形成される生成物は中間蒸留物と潤滑油である。この方法で使用される触媒蒸留系は、触媒を収めた少なくとも１つの付属反応器に接続されている生成物分離用の蒸留塔でもあり得る。
【００１６】
上記の教示に基づいて、ｎ−オレフィンからポリオレフィンを製造するための新規な改善された方法であって、現状技術の解決策に関連する問題と欠点を無くするか、もしくは少なくとも実質的に低減する新規な方法に対する明白な必要性が存在するということが判るであろう。
【先行技術文献】
【特許文献】
【００１７】
【特許文献１】米国特許第４，４１７，０８８号明細書
【特許文献２】米国特許第５，０５３，５６９号明細書
【特許文献３】米国特許第５，４５３，５５６号明細書
【特許文献４】米国特許第６，７０３，３５６号明細書
【特許文献５】米国特許第４，９３５，５７７号明細書
【特許文献６】米国特許第２，１９８，９３７号明細書
【特許文献７】フィンランド特許第９６８５２号公報
【発明の概要】
【発明が解決しようとする課題】
【００１８】
本発明の目的は、ｎ−オレフィンからポリオレフィンを製造するための方法を提供することである。
【００１９】
本発明の別の目的は、固体酸触媒を用いてｎ−オレフィンからポリオレフィンを製造するための方法を提供することである。
【００２０】
本発明のさらに別の目的は、固体酸性メソ細孔性触媒を用いてＣ8−Ｃ30ｎ−オレフィンからポリオレフィンを製造するための方法を提供することである。
【００２１】
さらに、本発明の目的は、固体酸性メソ細孔性触媒を用いてＣ8−Ｃ30ｎ−オレフィンを二量化して、ポリオレフィンを得るための方法を提供することである。
【００２２】
本発明の目的は、基油成分を製造するための方法を提供することでもある。
【００２３】
本発明のさらに別の目的は、ｎ−オレフィン、特にＣ8−Ｃ30ｎ−オレフィンを二量化するために触媒蒸留装置を使用することである。
【００２４】
本発明の目的は、Ｃ8−Ｃ30の炭素鎖長を有する２つの同一のもしくは異なるｎ−オレフィンからなるジ−ｎ−オレフィンを提供することでもある。
【課題を解決するための手段】
【００２５】
本発明は、触媒を蒸留塔または蒸留塔の外側の付属反応器の中に入れた触媒蒸留装置中でｎ−オレフィンまたはｎ−オレフィンの混合物を二量化すること、それに続いて生成物を水素化することによって、固体酸触媒を用いて基油と基油成分として有用な高グレードの生成物をｎ−オレフィンから製造するための方法に関する。本発明の方法において、ｎ−オレフィンまたはｎ−オレフィンの混合物を含むフィード原料は、ａ）少なくとも１つの触媒層を含む蒸留塔と反応器との組み合わせ物またはｂ）少なくとも１つの触媒層を有する１つ以上の付属反応器に接続されている蒸留塔のいずれかを含む触媒蒸留装置にフィード原料を通すこと、蒸留塔の上部または蒸留塔と反応器との組み合わせ物の上部において未反応ｎ−オレフィンをフィード原料と合体される副流として回収すること、により固体酸触媒の存在下で二量化され、一方で、二量化からの反応生成物は水素化される。二量化生成物または最終生成物中になお存在する不純物は、場合によっては更なる蒸留段階を用いて除去され得る。
【００２６】
本発明とこれらの一部の代替の実施形態を添付の図１、図２、および図３により図示する。提示される実施形態に本発明は限定されるものではない。
【図面の簡単な説明】
【００２７】
【図１】基油成分を製造するための本発明の実施形態を概略的に示す。
【図２】ｎ−オレフィンの二量化を別々の付属反応器中の触媒により触媒蒸留装置中で行う本発明の実施形態を概略的に示す。
【図３】ｎ−オレフィンの二量化を蒸留塔と反応器との組み合わせ物中で行う本発明の実施形態を概略的に示す。
【図４】同一の触媒／フィード原料レベルを用いて、バッチ反応器中１２０℃の温度、もしくは触媒蒸留反応器中同一の温度のいずれかで行われる反応の比較をグラフで示す。
【発明を実施するための形態】
【００２８】
図１は、本発明の方法の基本的な解決策の概略表示である。Ｃ8−Ｃ30ｎ−オレフィンまたはこれらの混合物を含有するこの方法のフィード原料、すなわち流れ１は、フィードタンク（図示せず）から得られる。蒸留塔Ｂの上部で回収される流れ４は流れ１と合体される。流れ１および４は、一緒になって流れ２を形成し、二量化触媒層／床Ｄを含む付属反応器Ａに通される。Ｃ8−Ｃ30ｎ−オレフィン単量体と、反応生成物として主として二量体生成物を含有する、流れ３は、付属反応器Ａの生成物として得られる。流れ３は蒸留塔Ｂに通され、ここでＣ3−Ｃ30ｎ−オレフィン単量体は前記蒸留塔Ｂの上部まで上昇し、続いて流れ４として得られるｎ−オレフィン単量体留分を反応段階の付属反応器Ａに再循環する。蒸留塔の上部において非二量化型単量体留分の成分を含有する流れ５は、蒸留塔Ｂの頂部で取り出される。流れ５によって、触媒蒸留装置中では分岐化合物などの非二量化型単量体留分の成分の蓄積が防止される。主として二量体からなる生成物流６の形の生成物が蒸留塔Ｂの底部から得られ、該流れ６は水素化反応器Ｃに通される。水素化反応器Ｃ中では、オレフィンが水素化され、基油成分として好適な生成物が得られ、その後水素化反応器Ｃから生成物流７として前記生成物が取り出される。
【００２９】
図２では、本発明の方法の好ましい解決策を示す。この解決策においては、別個の付属反応器ＡおよびＢ中に配置された二量化触媒層ＤおよびＥを有する触媒蒸留装置が使用される。Ｃ8−Ｃ30ｎ−オレフィンまたはこれらの混合物を含有するこの方法のフィード原料、すなわち流れ１は、フィードタンク（図示せず）から得られる。蒸留塔Ｃの上部で回収される流れ４は流れ１と合体される。流れ１および４は、一緒になって流れ２を形成し、付属反応器Ａまたは付属反応器Ｂに通される。流れ２は、未使用の触媒または再生触媒を含む付属反応器に通される。同時に、他の付属反応器が使用済の触媒を収容するか、もしくは触媒が再生される。系中には２つの付属反応器があり、したがって触媒活性の低下による工程の中断は必要ない。流れ３は、付属反応器ＡもしくはＢの生成物として得られ、Ｃ8−Ｃ30ｎ−オレフィン単量体と、反応生成物として主として二量体生成物を含有する。流れ３は蒸留塔Ｃに通され、ここでＣ3−Ｃ30ｎ−オレフィン単量体は前記蒸留塔Ｃの上部まで上昇し、続いて流れ４として得られるｎ−オレフィン単量体留分を反応段階の付属反応器ＡもしくはＢに再循環する。蒸留塔Ｃの上部において非二量化型単量体留分の成分を含有する流れ５が蒸留塔Ｃの上部で取り出される。流れ５によって、触媒蒸留装置中で分岐化合物などの非二量化型単量体留分の成分の蓄積が防止される。主として二量体からなり、水素化のために水素化反応器（図示せず）に引き続いて通される生成物流６、ボトム生成物７が蒸留塔Ｃの下部から得られる。
【００３０】
図３は、蒸留塔Ａの内側に配置された二量化用触媒層Ｂを有する触媒蒸留装置を用いる本発明の方法のもう一つの好ましい解決策を示す。Ｃ8−Ｃ30ｎ−オレフィンまたはこれらの混合物を含むフィード流１を蒸留塔Ａの頂部からのｎ−オレフィン単量体留分４と合体して、蒸留塔Ａ、触媒層Ｂの上部に通すために流れ２が得られる。蒸留塔Ａ中では、このフィードは、二量化反応が主として進行する触媒層Ｂに通る。触媒層Ｂ中では、ｎ−オレフィン単量体は蒸気／液体混合物の形であり、液体のｎ−オレフィン単量体は、触媒から形成される二量体とオリゴマーを洗浄する。分割されて、反応器に再循環される単量体留分４と、単量体流５を与える、ｎ−オレフィン単量体留分３が蒸留塔Ａの頂部から得られる。前記単量体流５の除去により、触媒蒸留装置中の単量体留分の非二量化型単量体留分の成分の蓄積が防止される。水素化のために水素化反応器（図示せず）に通される、二量体流６の形の生成物が蒸留塔Ａの底部から得られる。
【００３１】
この触媒蒸留装置は、ａ）少なくとも１つの触媒層を有する蒸留塔と反応器との組み合わせ物またはｂ）少なくとも１つの触媒層を含む１つ以上の付属反応器に接続されている蒸留塔のいずれかを含んでなる。
【００３２】
発明の詳細な説明
驚くべきことには、触媒蒸留装置を固体酸触媒と共に使用することによって、ｎ−オレフィンの選択的二量化が可能となり、９５％以上にもなり得る優れた収率で潤滑剤として有用な基油または基油成分が得られるということを見出した。本発明の方法においては、ｎ−オレフィンまたはｎ−オレフィン混合物を二量化して、二量体を得ることは、ａ）少なくとも１つの触媒層を含む蒸留塔と反応器との組み合わせ物またはｂ）少なくとも１つの触媒層を含む１つ以上の付属反応器に接続されている蒸留塔であって、前記触媒が蒸留塔の外側の付属反応器中にある蒸留塔のいずれかを含む触媒蒸留装置中で行われる。このようにして、二量化反応の温度を低く、通常１５０℃以下に維持して、ナフテンの形成と生成物の分解が防止され得る。二量化に引き続いて、水素化して、基油成分が製造される。場合によっては、二量化および／または水素化の後、生成物は、必要ならば、蒸留装置に通され、ここでいかなる単量体残渣も二量化生成物から除去するか、もしくは重質の三量体および四量体から二量体を分離し得る。
【００３３】
とりわけ、望ましくない反応数が少ないことによって、水素化後、潤滑剤として有用な生成物として得られる基油および／または基油成分の品質は優れている。
【００３４】
本発明の方法においては、ｎ−オレフィンまたはｎ−オレフィンの混合物は触媒蒸留装置に通され、ここでｎ−オレフィンの単一の転換率を好適に制御し得る。用語「単一の転換率」は、反応段階のあいだに別の化合物を与えるｎ−オレフィンの転換率を指す。ｎ−オレフィン単量体の単一の転換率は次の通り定義される。
ｎ−オレフィン単量体の単一の転換率（％）＝１００×（反応段階前のフィード原料中のｎ−オレフィンの比率−反応段階後の生成物中のｎ−オレフィンの比率）／反応段階前のフィード原料中のｎ−オレフィンの比率
【００３５】
本発明の方法においては、特に触媒を付属反応器に配置した実施形態では単量体オレフィンの再循環を使用することが好ましい。この場合には、全転換率および二量化選択性は、単量体オレフィンを効率的に再循環することにより改善される。単量体オレフィンを効率的に再循環することに対する必要条件は、所望しない副反応、たとえばナフテンを生成する単量体の分解および異性化を防止する値に反応条件を調整することである。さらには、５〜５０％の間の比較的低い単一の転換率は、ほぼ８０〜１００％の間の範囲の選択性を意味する高二量化選択性に対するもう一つの必要条件である。本発明の方法においては、比較的低い単一の転換率にも拘わらず効率的な再循環により、９５〜１００％の間の範囲の高い全転換率が得られる。効率的に再循環するということは、再循環の程度が元の単量体流の５０〜９５％の間が触媒層と１度以上接触するようなものであるということを意味する。再循環の程度は、分離段階から触媒層に通される流れのレベルを指す。装置の構成部分の寸法設定、したがって投資コストは、前記流れのレベルに依存し、それゆえ、前記投資コストには再循環の妥当な程度が好ましい。また、この方法のエネルギー消費は再循環の程度によっても影響を受ける。
【００３６】
単一の転換率は炭素数基準で好適な値に調整される。好適な単一の転換率は、副反応の程度、たとえば重質オリゴマーの形成および分解が低く調整されるということ、すなわち単量体オレフィンの全転換率の１０％未満が副反応によるものであるということを意味する。重質オリゴマーの形成の低減は、基油生成物の性質にプラスの影響を及ぼし、触媒の不活性化率を遅延する。
【００３７】
本発明の方法をさらに詳細に述べる。この方法においては、フィード原料は、触媒蒸留装置中の触媒層もしくは蒸留塔中の触媒層に通され、ここでフィード原料は、触媒層または付属反応器中の触媒層に移動し、続いて反応混合物は蒸留塔または蒸留塔の下部に通され、ここで単量体留分は蒸留塔の高い部分に移動し、蒸留範囲の単量体よりも軽質の単量体中に存在する不純物はいかなるものも蒸留塔の頂部から出るか、もしくは蒸留塔の下流の以降の分離ユニットにおいて取り出され、蒸留範囲の単量体よりも重質の単量体中に存在する不純物はいかなるものも塔の底部から取り出されるか、もしくは別な分離ユニットにおいてボトム生成物から取り出され得る。
【００３８】
二量化反応と若干の同時オリゴマー化が触媒床中で進行する。２８０〜２９０℃／１気圧の間の沸点の単量体留分、たとえばｎ−ヘキサデセンは、フィードプレートから上方の軽質成分として塔中を上昇し、通常、これらの頂部において再循環される副流として蒸留塔から取り出され、フィード原料と合体される。粗生成物として生成する二量体、たとえばＣ32オレフィンが蒸留塔中で下方に移動し、続いてこれらの下部において二量体流が分離される。オリゴマー化生成物、たとえばＣ48+オレフィンが底部の生成物流として得られる。未反応オレフィンと、副反応、たとえば炭素数に関して単量体に相当するナフテンの形成が完全に回避され得ない場合には、工程流中でのこれらの蓄積は、再循環される副流の一部を蒸留塔の上部において取り出すことにより防止され得る。
【００３９】
溶剤または溶剤混合物をフィード原料に添加して、二量化触媒の不活性化が遅延され得る。溶剤は、炭化水素、たとえばｎ−パラフィン、イソパラフィン、および芳香族溶剤の間で選択される。溶剤は、蒸留塔から冷却によりそれぞれの副流として分離ユニットに除去され、ここで反応生成物から分離され得る。溶剤は別の分離ユニットなしでも触媒蒸留装置中で再循環され得る。
【００４０】
フィード原料は、場合によっては、水およびその中に存在する他の不純物を除去するために乾燥され得る。既知の乾燥手段、たとえば炭化水素の乾燥に使用される市販のモレキュラーシーブ、たとえばゼオライト３Ａモレキュラーシーブにより、もしくは他の好適な既知の方法を用いて、乾燥は行われ得る。
【００４１】
工程フィード原料は、Ｃ8−Ｃ30ｎ−オレフィンからなる群から選択される少なくとも１つのｎ−オレフィンを含む。好適なｎ−オレフィンの例は、１−デセン、デセンの混合物、１−ドデセン、ドデセンの混合物、１−ヘキサデセン、ヘキサデセンの混合物、１−オクタデセン、オクタデセンの混合物、およびＣ20−Ｃ22１−オレフィン、好ましくは１−ヘキサデセンまたはヘキサデセンの混合物を含む。ｎ−オレフィンは、合成オレフィンまたは生物出発材料、たとえば植物油および動物油から製造される生物起源のオレフィンであり得る。
【００４２】
触媒を蒸留塔の外側の付属反応器に配置する触媒蒸留装置を本発明の方法の二量化段階で使用する場合には、フィード原料、たとえば１−ヘキサデセンは、二量体を製造する付属反応器中の触媒層の中に直接に導入される。前記付属反応器の生成物流は、蒸留塔に通され、ここで、単量体留分、たとえば２８０〜２９０℃／１気圧の間の沸点を有するｎ−ヘキサデセンは、蒸留塔中でフィードプレートから軽質成分として上方に上昇し、通常塔の頂部において副流として取り出され、付属反応器に再循環される。反応生成物として形成される二量体、たとえばＣ32オレフィンは蒸留塔中で下方に移動し、続いてこれらの下部において二量体流が分離される。オリゴマー化生成物、たとえばＣ48+オレフィンがボトム生成物流として得られる。
【００４３】
上記で得られる二量体生成物と、副生成物として生成するボトム生成物は、水素の存在において連続的もしくはバッチで運転される水素化段階で水素化される。元素周期律表のＶＩＩＩおよび／またはＶＩＡ族の金属を含有する既知の水素化触媒が使用され得る。好ましい水素化触媒は、担持されたＰｄ、Ｐｔ、Ｎｉ、Ｃｕ、ＣｕＣｒ、ＮｉＭｏもしくはＣｏＭｏ触媒を含み、担体は好ましくはアルミナおよび／またはシリカである。水素化段階は、５〜１００バールの、好ましくは１０〜７０バールの圧力と、１００〜４００℃の、好ましくは１５０〜２５０℃の温度で行われる。
【００４４】
本発明の方法の二量化段階においては、蒸留塔または付属反応器の触媒層中の温度は、２５〜２００℃の間、好ましくは５０〜１５０℃の間の範囲である。圧力範囲は、フィード原料の炭素数と反応温度により変わり、さらに触媒蒸留装置または付属反応器中の触媒は、圧力範囲に影響を及ぼす。このように、圧力範囲は減圧から加圧まで変わる。圧力は、０．００１ミリバール〜５０バールの間、好ましくは０．５バール〜３０バールの間、特に好ましくは１ミリバール〜２０バールの間で変わり得る。ＷＨＳＶは、単一の転換率と触媒の不活性化率基準で適切に調整される。ＷＨＳＶは、通常、フィード原料に対して０．１〜５０時-1の間、好ましくは０．５〜２０時-1の間の範囲である。
【００４５】
二量化反応の圧力の温度の関数としての選択を下記の表１に示す。表１は１−デセンの蒸気圧を温度の関数として示す。触媒蒸留装置の触媒層中の所望の反応温度が５０℃である場合には、圧力は１１ミリバールであるように選択され、もしくは触媒蒸留装置の触媒層中の所望の反応温度が１５０℃である場合には、圧力は５８０ミリバールであるように選択される。
【００４６】
【表１】
2014001229.tif 000002
【００４７】
触媒を付属反応器に配置する触媒蒸留装置を使用する場合には、反応器の圧力を選択して、液相の生成物混合物が得られる。
【００４８】
触媒の一部を以降で分離し、蒸留装置に再循環する触媒の部分を必要としない固体酸触媒を用いて、本発明の方法により高グレードの基油もしくは基油成分がｎ−オレフィンから製造され得る。さらに、固体酸触媒は、必ず二重結合の異性化を生じる。特に好適な固体酸触媒は、窒素吸着により測定し、次のＢＪＨ式
Ｖpn＝ｒpn2×ΔＶn／（ｒkn＋Δｔn）2−ｒpn2×Δｔn×ｓｕｍｍａ（ｒpj−ｔj×Ａpj／ｒpj）
により計算して１００ｍ2／ｇ以上のメソ細孔性表面積を有する触媒を含む。ここで、ｊ＝１からｎ−１であり；Ａp＝２×Ｖp／ｒpであり、Ｖは容積であり、ｒは細孔径であり、ｔは時間であり、Ａは表面積であり、ｎは吸着窒素層の数である。
【００４９】
好適な固体酸触媒材料は、ＢＪＨ式基準で１００ｍ2／ｇ以上の、好ましくは３００ｍ2／ｇ以上のメソ細孔表面積を有する材料を含む。このような材料は、非晶質ケイ酸アルミニウム、好ましくは酸性非晶質ケイ酸アルミニウム、特に好ましくはブレンステッド酸性点を持つ酸性非晶質ケイ酸アルミニウム；ゼオライト、好ましくは脱アルミ処理Ｙゼオライト；およびケイ素とアルミニウムを含有する正規の細孔性構造を持つメソ細孔性材料を含み、このなかでゼオライトを組み込んだメソ細孔性モレキュラーシーブが好ましい。このゼオライトは、好ましくはＺＳＭ−５、ベータ−ゼオライトまたはＭＣＭ−２２であり、メソ細孔性モレキュラーシーブは規則的な分子構造を持つＭＣＭ−４１である。この酸性固体触媒材料は、特に好ましくはＭＣＭ−２２ゼオライト構造を組み込んだメソ細孔性モレキュラーシーブである。
【００５０】
表現ゼオライトを組み込んだメソ細孔性モレキュラーシーブは、メソ細孔性モレキュラーシーブ構造とゼオライト構造を同一の材料中に有し、前記メソ細孔性モレキュラーシーブ構造とゼオライト構造が化学結合により結合している触媒を指す。ゼオライトを組み込んだメソ細孔性モレキュラーシーブと、これらの製造はフィンランド特許出願第２００４１６７５号で開示されている。
【００５１】
この触媒材料のアルミニウム含量は、アルミニウム含量の分析により定量して０．２〜３０重量％の間で変わり、酸点のレベルはＮＨ3−ＴＰＤ法にしたがった分析により定量して５０〜５００μモル／ｇの間で変わる。好適な触媒材料はブレンステッド酸性を有し、これらのレベルはプロトンＮＭＲ法により測定して１０μモル／ｇ以上である。この触媒材料のメソ細孔性表面積は、ＢＪＨ式により計算して１００ｍ2／ｇ以上、好ましくは３００ｍ2／以上である。
【００５２】
この触媒は、機械的抵抗性を有する易成形性触媒を提供する、担体材料を含んでなる。前記担体材料は、通常、無機酸化物、たとえばアルミナまたはシリカである。
【００５３】
本発明の方法においては、フィード原料中のオレフィンおよびオレフィンの異性体は、好ましくは再循環され、このように製造される二量化されオリゴマー化された留分がボトム生成物または副流として得られる。このようにして、この工程中の全転換率は高く、好ましくは９５％以上、最大では９９％以上である。
【００５４】
１）フィード原料に対する随意の乾燥手段、２）ａ）少なくとも１つの触媒層を含む蒸留塔と反応器との組み合わせ物またはｂ）少なくとも１つの触媒層を含む１つ以上の付属反応器に接続されている蒸留塔のいずれかを含んでなる触媒蒸留装置、３）水素化反応器と、場合によっては水素化反応器の上流および／または下流の蒸留塔を含んでなる装置が、本発明の方法、特にＣ8−Ｃ30ｎ−オレフィンの二量化に好適である。
【００５５】
不活性化二量化触媒の再生は、二量化反応と同一の反応器中で行われ得る。再生は、酸素を含有し得るガス状混合物を用いて高温で行われる。再生時、この温度は、二量化反応のそれと等しいか、もしくはそれより高い。触媒の耐熱性および方法の実行可能性は、最大再生温度により影響を受け、低再生温度がエネルギー消費の点で好ましい。しかしながら、形成されるコールと、触媒中に吸着されるいかなる不純物も除去するために、再生温度は充分に高くなければならない。
【００５６】
本発明の方法はいくつかの利点に恵まれている。この方法は連続的であり、したがってバッチ反応器に通例である中断を行わずに基油成分の連続的な製造が可能である。
【００５７】
本発明の方法において、組成を蒸留塔の副出口においてきわめて精確に制御し得るので、反応器フィード原料は、所望のように調整され得る。したがって、望ましくない炭素数を持つ生成物を反応段階時に生じる可能な非選択的反応によるいかなる軽質もしくは重質留分も含まずに単量体留分のみを含有する流れを反応器に提供することが可能である。
【００５８】
生成物に対する出口点を選択し得るので、所望の組成物が反応器生成物として得られる。これは、異なる炭素数を有するｎ−オレフィンの混合物がフィード原料としての役割を行うので、特に有用である。
【００５９】
驚くべきことには、オレフィンの選択的な二量化が１５０℃以下の反応温度において提供されるということが見出された。選択的な二量化は、この明細書中では８０％以上の二量化選択性を意味する。再循環比を調整することにより反応生成物中に存在するいかなる未反応単量体も反応器向けのフィード原料に再循環され得るので、二量体収率は著しく高い。
【００６０】
反応性成分は蒸留塔中で直ちに分離され、したがってこの方法に有害な副反応をすばやく停止し得る。この方法においては生成物の濃縮とフィード原料の分留を同一の塔中で行い得るので、フィード原料と反応生成物の濃縮のための他の分離ユニット、たとえば２つの蒸留塔は不要であり、したがって、装置が単純化し、投資コストが低くなる。加えて、二量化触媒の再生が反応と同一の反応器中で行われ得る。
【００６１】
本発明を次の実施例により例示する。本発明の範囲は、実施例によりなんら限定されるものではない。
【実施例】
【００６２】
実施例１（比較例）
バッチ反応器中でのオレフィンの二量化
１−ヘキサデセン（Ｎｅｏｄｅｎｅ１６（登録商標））を用いて、二量化法をバッチ反応器中で行った。工程温度は２００℃であり、反応器圧力は２０バールであった。フィード原料の量は５０ｇであり、触媒の量は２ｇであった。全反応時間は２４時間であった。市販のＹゼオライト（ＴＯＳＯＨ社）、ベータゼオライト（ＴＯＳＯＨ社）、およびメソ細孔性材料ＭＣＭ−４１（Ｃａｔａｌｙｓｉｓ  Ｌｅｔｔｅｒｓ３６（１９９６）１０３で開示されている方法にしたがって製造）を触媒として使用した。全Ｃ16転換率（炭素数１６を有する生成物を与えるＣ16炭化水素の転換率）および異なる反応生成物に対する選択性を下記の表２に示す。
【００６３】
【表２】
2014001229.tif 000003
【００６４】
１−デセンの二量化もバッチ反応器中で行った。工程温度は１２０℃であり、反応器圧力は２０バールであった。市販のケイ酸アルミニウム触媒（Ｎｉｋｋｉ  Ｃｈｅｍｉｃａｌ社）をフィードの４重量％の量で触媒として使用した。結果を図４に示す。結果は、本発明の方法の選択性と比較して二量化選択性がバッチ反応器において明らかに低いということを示す。
【００６５】
実施例２
フロー反応器中での二量化と蒸留を含んでなる触媒蒸留装置に対応する系における二量化
ａ）フロー反応器中での二量化
１−ヘキサデセン（Ｎｅｏｄｅｎｅ１６（登録商標））を１０ｇ／時の速度でフロー反応器の中に導入した（１バール（ａ））。炭化ケイ素により希釈（Ｖ（触媒）：Ｖ（ＳｉＣ）＝１：３）した、１３重量％のアルミニウム含量、１２０μモル／ｇの酸点数、および＞３００ｍ2／ｇのメソ細孔性表面積を持つ５ｇのケイ酸アルミニウム触媒（Ｎｉｋｋｉ  Ｃｈｅｍｉｃａｌ  Ｃｏ．Ｌｔｄ）をこのフロー反応器に充填し、続いて、この反応器中で１２０℃の温度で二量化反応を行った。二量化生成物を生成物容器の中に捕集した。二量化の結果、すなわち、全Ｃ16転換率および異なる反応生成物に対する選択性を下記の表３に示す。
【００６６】
【表３】
2014001229.tif 000004
【００６７】
触媒が炭化水素流中に長く残存するほど、Ｃ16炭化水素の転換率は低下した。触媒中の重質炭化水素オリゴマーの蓄積（コーク形成）が転換率の低下の原因であった。
【００６８】
ｂ）生成物の蒸留
ａ）の実験を繰り返し、この実験から得られる生成物（１７６６ｇ）をためた。未反応単量体留分（１１０３ｇ）、Ｃ20−Ｃ30炭化水素を含有する中間留分（９ｇ）、二量体留分（４５２ｇ）、および重質のボトム生成物（１９９ｇ）を前記ためられた生成物から蒸留により分離した。
【００６９】
ｃ）単量体の再循環／二量化
上記で得られた単量体留分を二量化におけるフィード原料として使用した。蒸留された単量体留分は主として内部Ｃ16オレフィンからなるものであった。蒸留された単量体留分の組成をＧＣ−ＭＳ分析により測定した表面積パーセントの形で下記の表４に示す。
【００７０】
【表４】
2014001229.tif 000005
【００７１】
本発明の実施例の項ａ）で述べたように、蒸留された単量体留分の二量化をフロー反応器（１２０℃）中で行った。全Ｃ16転換率および異なる反応生成物に対する選択性を下記の表５に示す。
【００７２】
【表５】
2014001229.tif 000006
【００７３】
実施例３
二量化生成物の水素化および製造される基油生成物の性質
不均一ニッケル触媒を用いて、蒸留により分離された実施例２の二量化生成物と、蒸留のボトム生成物をバッチ反応器中で別々のバッチとして水素化した。水素化においては、反応時間は２時間であり、温度は２００℃であり、圧力は５０バールであった。水素化二量体とボトム生成物の性質を下記の表６に示す。
【００７４】
【表６】
2014001229.tif 000007
【００７５】
実施例４
触媒の再生
実施例２ａ）による二量化においては、炭化水素流を９６時間後に停止した。その後で、触媒を窒素流（３０１／時）により２００℃で１．５時間パージした。再生の始めに、窒素流を合成空気流（８１／時）により置き換えた。反応器を１．５℃／分の温度上昇速度で２００℃から５００℃まで加熱した。再生を５００℃で２時間継続した。次に、温度を２００℃まで再度低下させ、空気流を窒素流（３０１／時）により１時間置き換えた。実施例２ａ）で述べたように、フロー反応器（１２０℃）中で再生触媒を用いて、二量化を行った。結果を下記の表７に示す。
【００７６】
【表７】
2014001229.tif 000008
【００７７】
実施例５
メソ細孔性触媒を用いるフロー反応器中での二量化
炭化ケイ素により希釈（Ｖ（触媒）：Ｖ（ＳｉＣ）＝１：３）した、２．２重量％のアルミニウム含量、１８０μモル／ｇの酸点数、および＞７００ｍ2のメソ細孔性表面積を有する新鮮なメソ細孔性Ｈ−ＭＭ−４ＭＷ２２−２Ａ１触媒（ゼオライトを組み込んだメソ細孔性モレキュラーシーブ、この製造は特許出願Ｆｌ２００４１６７５で述べられている）（５ｇ）をこのフロー反応器に充填した。実施例２ａ）で述べたようにフロー反応器（１２０℃）中でメソ細孔性Ｈ−ＭＭ−４ＭＷ２２−２Ａ１触媒を用いて、１−ヘキサデセンの二量化を行った。結果を下記の表８に示す。
【００７８】
【表８】
2014001229.tif 000009
【００７９】
実施例６
Ｈ−ＭＭ−４ＭＷ２２−２Ａ１触媒の再生
実施例４で述べた再生処理を用いて、実施例５で使用したＨ−ＭＭ−４ＭＷ２２−２Ａ１触媒を再生した。実施例２ａ）で述べたようにフロー反応器（１２０℃）中でこのメソ細孔性Ｈ−ＭＭ−４ＭＷ２２−２Ａ１触媒を用いて、１−ヘキサデセンの二量化を行った。結果を下記の表９に示す。
【００８０】
【表９】
2014001229.tif 000010
【００８１】
実施例７
二量化生成物の水素化および基油生成物の性質
実施例６および７からの生成物（１４４８ｇ）をためた。プールされた生成物から、未反応Ｃ16留分（９８０ｇ）を蒸留により分離し、二量体を含有するボトム生成物（４６２ｇ）から中間留分（６ｇ）を分離した。二量体を含有するボトム生成物を実施例３にしたがって水素化した。表１０は、水素化ボトム生成物の組成および性質を示す。
【００８２】
【表１０】
2014001229.tif 000011
【００８３】
実施例８
触媒蒸留反応器中での１−デセンの二量化
触媒が蒸留塔の内部に配置され、触媒量が１−デセンの量基準で４重量％である、触媒蒸留反応器中で１−デセンの二量化を行った。ケイ酸アルミニウム触媒（Ｎｉｋｋｉ  Ｃｈｅｍｉｃａｌ社）を触媒として使用した。図４は、同一の触媒／フィード原料レベルを用いて、バッチ反応器中１２０℃の温度、もしくは触媒蒸留反応器中同一の温度のいずれかで行われる反応の比較をグラフで示す。図４から判るように、同一の転換率で、触媒蒸留装置を用いて、９０％以上の二量体選択性を達成し得るが、バッチ実験における選択性は同一温度で８０％以下であった。
【００８４】
実施例９
触媒蒸留装置中での二量体収率に及ぼす圧力の影響
触媒が蒸留塔の内部に配置され、触媒が非晶質ケイ酸アルミニウム（Ｎｉｋｋｉ  Ｃｈｅｍｉｃａｌ社）であり、この量が１−デセンの量基準で４重量％である、触媒蒸留反応器中で１−デセンの二量化を行った。触媒蒸留装置の圧力を調整することにより、１−デセンの転換率を所望のレベルまで上げた。この実験の間、圧力を０．１７〜１バールの間の範囲の値まで調整し、蒸留塔の底部における温度を８０から３００℃まで上昇させた。すべての転換率レベルに対する二量体選択性は＞８０％であった。基油収率は９４％のデセン転換率に対して９２％であった。
【００８５】
実施例１０
触媒蒸留反応器中での１−ヘキサデセンの二量化
触媒が蒸留塔中に配置され、触媒が非晶質ケイ酸アルミニウムであり、触媒量が１−ヘキサデセンの６．５重量％である、触媒蒸留反応器中で１−ヘキサデセンの二量化を行った。触媒は非晶質ケイ酸アルミニウム（Ｎｉｋｋｉ  Ｃｈｅｍｉｃａｌ社）であった。実験の間の圧力は０．００２バールであり、底部における温度を二量化反応の進行と共に１３０℃から２３５℃まで上昇させた。すべての転換率レベルに対する二量体選択性は＞８０％であった。９９．３％のヘキサデセン転換率に対して基油および二量体収率はそれぞれ９９％および８２％であった。
【図１】
2014001229.tif 000012
【図２】
2014001229.tif 000013
【図３】
2014001229.tif 000014
【図４】
2014001229.tif 000015
【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
二量体の製造方法であって、
Ｃ8−Ｃ30ｎ−オレフィンからなる群から選択される少なくとも１つのｎ−オレフィンまたはｎ−オレフィンの混合物を含むフィード原料が、
該フィード原料を、少なくとも１つの触媒層を含む触媒蒸留装置であって、該触媒層が、１００ｍ2／ｇ以上のメソ細孔性表面積、０．２〜３０重量％の間のアルミニウム含量、５０〜５００μモル／ｇの間の酸点の量、および非晶質ケイ酸アルミニウムおよびゼオライトを組み込んだメソ細孔性モレキュラーシーブからなる群から選択される材料を有する固体酸触媒材料を含む触媒蒸留装置に通すこと、
装置の上部において未反応ｎ−オレフィンをフィード原料と合体される副流として回収し、それによりｎ−オレフィンモノマーの５０〜９５％が１回より多く触媒層に接触すること
それにより、該固体酸触媒の存在下において２５〜２００℃の間の範囲の温度と０．００１ミリバール〜５０バールの間の範囲の圧力で二量化されること
を特徴とする二量体の製造方法。
【請求項２】
触媒蒸留装置が、少なくとも１つの触媒層を含む蒸留塔と反応器との組み合わせ物である請求項１記載の方法。
【請求項３】
触媒蒸留装置が、少なくとも１つの触媒層を含む１つ以上の付属反応器に接続されている蒸留塔を含んでなる請求項１記載の方法。
【請求項４】
フィード原料が１−デセン、デセンの混合物、１−ドデセン、ドデセンの混合物、１−ヘキサデセン、ヘキサデセンの混合物、１−テトラデセン、１−オクタデセン、オクタデセンの混合物、およびＣ20−Ｃ22１−オレフィンと、これらの混合物からなる群から選択される少なくとも１つのｎ−オレフィンを含むことを特徴とする請求項１〜３のいずれか１項に記載の方法。
【請求項５】
前記ゼオライトを組み込んだメソ細孔性モレキュラーシーブにおいて、メソ細孔性モレキュラーシーブが正規な分子構造のＭＣＭ−４１であることを特徴とする請求項１〜４のいずれか１項に記載の方法。
【請求項６】
触媒材料のメソ細孔性表面積が３００ｍ2／ｇ以上であることを特徴とする請求項１〜５のいずれか１項に記載の方法。
【請求項７】
触媒材料が３００ｍ2／ｇ以上のメソ細孔性表面積を持つ非晶質ケイ酸アルミニウムであることを特徴とする請求項１〜６のいずれか１項に記載の方法。
【請求項８】
副流の一部が蒸留塔または蒸留塔と反応器との組み合わせ物からこれらの上部において取り出されることを特徴とする請求項２〜７のいずれか１項に記載の方法。
【請求項９】
炭化水素の群から選択される溶剤または溶剤混合物がフィード原料に添加されることを特徴とする請求項１〜８のいずれか１項に記載の方法。
【請求項１０】
フィード原料が乾燥にかけられることを特徴とする請求項１〜９のいずれか１項に記載の方法。
【請求項１１】
二量化が５０〜１５０℃の間の範囲の温度と、０．５バール〜３０バールの間の範囲の圧力において行われることを特徴とする請求項１〜１０のいずれか１項に記載の方法。
【請求項１２】
フィード原料が１−デセンを含むことを特徴とする請求項１〜１１のいずれか１項に記載の方法。
【請求項１３】
フィード原料が１−ヘキサデセンを含むことを特徴とする請求項１〜１１のいずれか１項に記載の方法。
【請求項１４】
フィード原料が生物的な出発材料から製造される天然起源のオレフィンを含むことを特徴とする請求項１〜１１のいずれか１項に記載の方法。
【請求項１５】
蒸留が二量化の後で行われることを特徴とする請求項１〜１４のいずれか１項に記載の方法。
【請求項１６】
潤滑剤として有用な基油または基油成分の製造方法であって、請求項１〜１５のいずれか１項に記載の方法を行い、そして二量化反応生成物を水素化して基油または基油成分を生成することを特徴とする方法。
【請求項１７】
水素化が５バール〜１００バールの間の範囲の圧力と、１００〜４００℃の間の範囲の温度で水素化触媒の存在において行われることを特徴とする請求項１６記載の方法。
【請求項１８】
水素化が１０バール〜７０バールの間の範囲の圧力と、１５０〜２５０℃の間の範囲の温度で水素化触媒の存在において行われることを特徴とする請求項１６記載の方法。
【請求項１９】
蒸留が、水素化の後、または二量化および水素化の後に行われることを特徴とする請求項１７または１８記載の方法。
【外国語明細書】
2014001229000001.pdf
2014001229000002.pdf
2014001229000003.pdf
2014001229000004.pdf